(57)【要約】フィラメントの合糸方法及びそれにより製造されたフィラメント合糸物を開示する。より詳細には、本発明に係るフィラメントの合糸方法は複数本のフィラメントを均一な解糸張力で解糸させて無撚状態で合糸した後、巻き取ることができるので、後加工のための解糸時、合糸したフィラメントの一部が張力偏差により伸びて垂れ下がる現象を効果的に防止できる。本発明のフィラメント合糸物はフィラメントが無撚状態で合糸されており、フィラメント合糸物の単位長さ当たりこれを構成するフィラメントの重量標準偏差が０．０００１〜０．０１である。本発明は光ケーブルの製造時、光ファイバーをカバーリングする全芳香族ポリアミドフィラメントの合糸に特に有用である。【選択図】図２
2010526942.tif 000002
【特許請求の範囲】
【請求項１】
複数のフィラメントでフィラメント合糸物を製造する方法において、
複数の駆動ローラー３ａ、３ｂ、３ｃを使用してそれぞれのフィラメントが巻き取られているボビン２を備えており、フィラメントの解糸張力により回転軸を中心に回転する複数のクリール１からなるクリール部からフィラメントを解糸し、続いて解糸したフィラメントを合糸し、
合糸したフィラメントをワインダ５に巻き取ってフィラメント合糸物を製造することを含み、
前記それぞれのクリール１は、前記クリール１の回転速度を調節してフィラメントの解糸張力を一定に維持させる解糸張力調節機６を備えることを特徴とするフィラメントの合糸方法。
【請求項２】
前記解糸張力調節機６は機械式解糸張力調節機及び電気式張力調節機の中から選択されたいずれかであることを特徴とする請求項１に記載のフィラメントの合糸方法。
【請求項３】
前記機械式解糸張力調節機はレバー型解糸張力検知装置６ａでフィラメントの解糸張力を検知した後、検知した解糸張力をベルト型解糸張力伝達機６ｂにより、クリールに固定されたボビンの解糸張力による回転速度を制御するブレーキ６ｃに伝達することを特徴とする請求項２に記載のフィラメントの合糸方法。
【請求項４】
前記電気式解糸張力調節機は解糸張力検知センサー６ｅでフィラメントの解糸張力を検知し、検知した解糸張力をコントローラ６ｆで予め入力した解糸張力と比較して補正値を算出し、算出した補正値によってクリールに固定されたボビンの解糸張力による回転速度を制御するブレーキ６ｃに伝達することを特徴とする請求項２に記載のフィラメントの合糸方法。
【請求項５】
電気式解糸張力調節機はパウダーブレーキであることを特徴とする請求項２または４に記載のフィラメントの合糸方法。
【請求項６】
前記フィラメントは全芳香族ポリアミドフィラメントであることを特徴とする請求項１に記載のフィラメントの合糸方法。
【請求項７】
駆動ローラー３ａ、３ｂ、３ｃはフィラメントの長さ測定器と、円滑な始動及び停止システムを備えることを特徴とする請求項１に記載のフィラメントの合糸方法。
【請求項８】
クリール１及びワインダ５は張力調節用ガイドを備えることを特徴とする請求項１に記載のフィラメントの合糸方法。
【請求項９】
複数のフィラメントでフィラメント合糸物を製造する方法において、
フィラメントが巻き取られているボビン２が固定された複数のクリール１からなるクリール部からフィラメントを解糸し、続いて解糸したフィラメントを合糸し、
合糸したフィラメントをワインダ５に巻き取ってフィラメント合糸物を作ることを含み、
前記クリール１はそれぞれ、前記それぞれのクリール１が自体動力により回転軸を中心に回転しながら回転速度を調節してフィラメントの解糸張力を一定に維持させるクリール自体駆動及び回転速度制御機７を備えることを特徴とするフィラメントの合糸方法。
【請求項１０】
前記フィラメントは全芳香族ポリアミドフィラメントであることを特徴とする請求項９に記載のフィラメントの合糸方法。
【請求項１１】
クリール１及びワインダ５は張力調節用ガイドを備えることを特徴とする請求項９に記載のフィラメントの合糸方法。
【請求項１２】
フィラメントが無撚状態で合糸されているフィラメント合糸物において、
前記フィラメント合糸物の単位長さ当たり、これを構成するフィラメントの重量標準偏差は０．０００１〜０．０１であることを特徴とするフィラメント合糸物。
【請求項１３】
フィラメント合糸物をデニール当たり０．０５ｇの荷重下で５００ｃｍに切断時、前記フィラメント合糸物を構成するフィラメントの長さ誤差範囲は±１０ｍｍであることを特徴とする請求項１２に記載のフィラメント合糸物。
【請求項１４】
フィラメント合糸物をデニール当たり０．０５ｇの荷重下で５００ｃｍに切断時、前記フィラメント合糸物を構成するフィラメントの長さ誤差範囲は±２ｍｍであることを特徴とする請求項１２に記載のフィラメント合糸物。
【請求項１５】
前記フィラメントは全芳香族ポリアミドフィラメントであることを特徴とする請求項１２に記載のフィラメント合糸物。
【請求項１６】
前記フィラメント合糸物の総繊度は１，４００〜１５，０００デニールであることを特徴とする請求項１２に記載のフィラメント合糸物。
【請求項１７】
前記フィラメント合糸物内のフィラメントの数は１，０００〜１０，０００本であることを特徴とする請求項１２に記載のフィラメント合糸物。
【請求項１８】
前記フィラメント合糸物内のフィラメントの単繊度は１．０〜２．５デニールであることを特徴とする請求項１２に記載のフィラメント合糸物。
【発明の詳細な説明】
【技術分野】
【０００１】
本発明は全芳香族ポリアミドフィラメントなどのようなフィラメントの合糸方法に関するもので、より詳細には、複数本のフィラメントを均一な解糸張力（時々、「張力」と略称する）で解糸させた後、これらのフィラメントを無撚（ｎｏｎ−ｔｗｉｓｔｅｄ）状態で合糸、巻き取ることができるフィラメントの合糸方法及びそれにより製造されたフィラメント合糸物に関するものである。
【０００２】
また、本発明は全芳香族ポリアミドフィラメントなどのようなフィラメント合糸物に関するもので、より詳細には複数本のフィラメント（時々、「フィラメント」と略称する）が無撚状態で合糸されており、フィラメント合糸物の単位長さ当たりの、これを構成するフィラメントの重量標準偏差及び長さ誤差範囲が低くて、光ファイバーのカバーリング工程などでフィラメントの一部が張力偏差により伸びる（または垂れ下がる）現象を効果的に防止できるフィラメント合糸物に関するものである。
【背景技術】
【０００３】
光ケーブルの製造工程において、複数本が合糸されて形成される全芳香族ポリアミドフィラメントは一般的に光ファイバーをカバーする補強材として使用している。
【０００４】
また、光ファイバーをカバーする工程において、表面積を増加させてモジュラスを向上させるために、フィラメント合糸物は捻りのない無撚状態を維持することが好ましい。
【０００５】
通常、フィラメント合糸物を捻ると、モジュラスが低下して光ファイバーのカバー工程でフィラメント合糸物の表面積が小さくなる問題が発生する。
【０００６】
一方、フィラメント合糸物内に捻りがない場合、光ファイバーをカバーする等の後工程のためにフィラメント合糸束を解糸する時、フィラメント合糸物を構成するフィラメントの一部が張力偏差によって伸び、部分的に垂れ下がる問題が通常に発生する。
【０００７】
したがって、複数本のフィラメントを合糸してフィラメント合糸物を製造する工程ではそれぞれのフィラメントに均一な解糸張力を与えることが非常に重要である。
【０００８】
従来のフィラメントの合糸方法としては、図１に示すように複数の駆動ローラー３ａ、３ｂ、３ｃおよびガイドローラー４ａ、４ｂを使用してフィラメントが巻き取られているボビン２を備え、フィラメントの解糸張力により回転軸を中心に回転する複数のクリール（ｃｒｅｅｌ）１からなったクリール部からフィラメントを解糸及び合糸した後、これらのフィラメントをワインダ５に巻き取ってフィラメントを合糸することを特徴とするものがある。しかし、このような従来の方法はボビンから解糸される各フィラメントの解糸張力を効果的に調節する手段を備えていないため、それぞれのクリールから解糸されるフィラメントの解糸張力を一定に制御できない問題がある。
【０００９】
また、前述した従来の方法はそれぞれのクリールから解糸されるフィラメントが合糸地点まで移動する経路が互いに相異なるため、それぞれのクリールから解糸されるフィラメントの解糸張力を均一に調節することが難しい。特に、クリールから解糸されるフィラメントのデニールが太くなるほど、より一層解糸張力を均一にすることが難しく、各クリールに巻き取ったフィラメントの巻取量が一定でない場合にもより一層解糸張力を均一にすることが難しい。
【００１０】
図１はフィラメントを合糸する従来方法の工程を示す概略図である。
【００１１】
従来の方法で製造したフィラメント合糸物は単位長さ当たりフィラメントの重量標準偏差及び長さ誤差範囲が非常に大きいため、後工程で解糸する間に張力の偏差によってフィラメントの一部が伸びて下方に垂れ下がる現象が発生する。
【００１２】
また、従来の方法で製造したフィラメント合糸物は光ケーブルの製造のために光ファイバーをカバーする時、糸切れが発生して作業性が低下したり製造コストが上昇する問題が発生する。特に、糸切れが発生しなくても光ファイバーを滑らかにカバーすることが難しいため、製造した光ケーブルの表面が不均一になって品質が低下する問題がある。
【００１３】
一方、関連する技術分野で知らされたワインダ（ｗｉｎｄｅｒ）の巻取張力を調節するために、原糸供給ローラー（ｆｅｅｄ  ｒｏｌｌｅｒ）に別のモーターを設けて原糸供給ローラーの回転速度を調節することによって、巻取張力を一定に維持して糸切れを防止する方法が提案された。しかし、この方法はフィラメント１本だけを一定の巻取張力で巻き取るために使用する工程であるため、複数本のフィラメントを合糸する時には、各フィラメントの張力を均一に維持して無撚状態でフィラメント合糸物を製造する方法は全く提供できなかった。
【００１４】
また、ワインダの巻取張力を調節するための他の従来の方法としては、巻取ドラムの直径が増加することによって巻取線速度も増加して大型巻取ドラムの製造が難しい問題を解決するために、多数の駆動ローラーのそれぞれに電子ブレーキ（ｍａｇｎｅｔｉｃ  ｂｒａｋｅ）を設けて巻取張力を調節するものがある。しかし、この方法もやはりフィラメント１本だけを大型巻取ドラムによって均一な巻取張力を与えながら巻き取るため、原糸供給ローラーの使用による糸切れを防止するための前述した方法と同様の問題を有する。したがって、複数本のフィラメントを合糸する間にそれぞれのフィラメントに加わる張力を一定に維持して無撚状態でフィラメント合糸物を製造できる方法を全く提供できなかった。
【００１５】
張力が不均一な状態で解糸したり巻き取る場合、合糸されるフィラメントの相互間に長さの偏差が発生する。このように合糸されたフィラメントを利用して光ケーブルの配線作業を行う場合、横巻取機の内部で回転しながらフィラメント合糸物が解糸される時、各種ガイドを通過しながらフィラメント合糸物が糸切れしたり解糸される隣接したフィラメントとの干渉により、使用する機械に大きい負荷を加える恐れがある。また、たとえ糸切れしなくても、配線のコーティングの前にフィラメントの合糸面が不均一になって何本かがフィラメントの表面上にループ（ｌｏｏｐ）形態で突出することによって、コーティング工程の間に外観に深刻な不均一を招く恐れがある。
【００１６】
また、糸切れする場合に、フィラメント合糸物に対して１本または複数本が抜けた状態で配線作業が行われる恐れがあり、完成品として製造した光ケーブルの支持力、すなわち弾性率が低下するという深刻な問題が発生する恐れがある。
【発明の概要】
【発明が解決しようとする課題】
【００１７】
したがって、前述した従来の問題点を解決するためになされた本発明は、複数本のフィラメントを均一な解糸張力で解糸し、無撚状態でフィラメント合糸物を合糸し、巻取機でフィラメント合糸物を巻き取ることができるフィラメントの合糸方法を提供することにその目的がある。
【００１８】
本発明の他の目的はフィラメント合糸物の単位長さ当たり、これを構成するフィラメントの重量標準偏差と長さ誤差範囲が低く、光ファイバーのカバーリング工程における解糸時、合糸されたフィラメントの一部が張力偏差により伸びる（または垂れ下がる）現象を効果的に防止するフィラメント合糸物を提供することにある。
【課題を解決するための手段】
【００１９】
前述した目的を達成するために、本発明はフィラメントが巻き取られているボビンを備えるそれぞれのクリール１に解糸張力調節機を設けて解糸張力を一定に制御できるフィラメントの合糸方法を提供する。
【００２０】
また、本発明はフィラメントが巻き取られているボビンを備えるそれぞれのクリール１にクリール自体駆動及び回転速度制御機７を設けてクリール１が自体動力により回転軸を中心に回転しながら回転速度を調節して解糸張力を一定に制御できるフィラメントの合糸方法を提供する。
【発明の効果】
【００２１】
本発明のフィラメントの合糸方法は複数本のフィラメントを均一な解糸張力で解糸させて無撚状態で合糸及び巻き取ることができる。得られたフィラメント合糸物は後加工のための解糸時に、これを構成するフィラメントの一部が張力偏差によって伸びて垂れ下がる現象を効果的に防止できる。
【００２２】
したがって、本発明は光ケーブルの製造時に光ファイバーをカバーするために通常に使用する全芳香族ポリアミドフィラメント合糸物を製造するのに有用である。
【図面の簡単な説明】
【００２３】
【図１】従来方法でフィラメントを合糸する工程を示す概略図である。
【図２】本発明によって解糸張力調節機を設けてフィラメントを合糸する工程を示す概略図である。
【図３】図２のクリールに設けた機械式解糸張力調節機を示す概略図である。
【図４】図２のクリールに設けた電気式解糸張力調節機を示す概略図である。
【図５】本発明によってクリール１自体駆動及び回転速度制御機を設けてフィラメントを合糸する工程を示す概略図である。
【発明を実施するための形態】
【００２４】
以下、本発明を詳細に説明する。
【００２５】
図２ないし図４に示すように、本発明に係るフィラメントの合糸方法は、複数のフィラメントでフィラメント合糸物を製造する方法において、複数の駆動ローラー３ａ、３ｂ、３ｃを使用してそれぞれのフィラメントが巻き取られているボビン２を備えており、フィラメントの解糸張力により回転軸を中心に回転する複数のクリール１からなるクリール部からフィラメントを解糸し、続いて解糸したフィラメントを合糸し、合糸したフィラメントをワインダ５に巻き取ってフィラメント合糸物を製造することを含み、前記それぞれのクリール１は、前記クリール１の回転速度を調節してフィラメントの解糸張力を一定に維持させる解糸張力調節機６を備えることを特徴とする。
【００２６】
解糸張力調節機は機械式解糸張力調節機及び／または電気式解糸張力調節機が好ましく、電気式解糸張力調節機の一例としてはパウダーブレーキがある。
【００２７】
本発明によれば、機械式解糸張力調節機とは解糸されるフィラメントの解糸張力測定器と、解糸張力により回転するクリールの回転速度を制御するブレーキを含み、全て電気力でなく機械的メカニズムで作動する解糸張力調節機を意味する。
【００２８】
図２は本発明によって解糸張力調節機を設けてフィラメントを合糸する工程を示す概略図であり、図３は図２に示したクリールに設けた機械式解糸張力調節機（時々「機械式張力調節機」とも称する）を示す概略図であり、図４は図２に示したクリールに設けた電気式解糸張力調節機（時々「電気式張力調節機」とも称する）を示す概略図である。
【００２９】
本発明においては駆動ローラー３ａ、３ｂ、３ｃと巻取機、すなわち巻取ローラー５との間にガイドローラー４ａ、４ｂを設けることが好ましい。
【００３０】
機械式解糸張力調節機６は例えば、図３に示すようにレバー型解糸張力検知装置（時々「張力検知装置」とも称する）６ａでフィラメントの解糸張力を検知した後、検知した解糸張力をベルト型解糸張力伝達機６ｂにより、クリールに固定されたボビンの解糸張力による回転速度を制御するブレーキ６ｃに伝達する方式で作動する。
【００３１】
解糸張力が非常に高い場合、レバー型解糸張力検知手段６ａの後段が下降し、それによってこれに連結されたベルト型解糸張力伝達機６ｂは緩くなってブレーキ６ｃの制動レベルを減少させる。それによってクリール１に固定されて解糸張力により回転するボビン２が自由に回転できるようになって、ボビン２に巻き取られたフィラメントがより一層早く解糸され、それによって解糸張力は減少するようになる。
【００３２】
反対に、解糸張力が非常に低い場合、レバー型解糸張力検知装置６ａの後段が上昇し、それによってこれに連結されたベルト型解糸張力伝達機６ｂがぴんと張るようになって、ブレーキ６ｃの制動レベルを増加させる。
【００３３】
したがって、クリール１に固定されたボビン２の回転が阻止されてボビン２に巻き取られたフィラメントはより一層ゆっくり解糸され、それによって解糸張力が増加するようになる。
【００３４】
本発明によれば、電気式解糸張力調節機とは解糸されるフィラメントの解糸張力測定器と、解糸張力により回転するクリールの回転速度を制御するブレーキを含み、全て電気力により作動され、解糸張力が一定レベル以上の場合は、ブレーキが作動される解糸張力調節機を意味する。
【００３５】
図４は電気式解糸張力調節機を示す概略図である。
【００３６】
図４に示した電気式解糸張力調節機は例えば、解糸張力をコントローラ６ｆで予め入力した解糸張力と比較して補正値を算出し、算出した補正値によってクリールに固定されたボビンの解糸張力による回転速度をブレーキ６ｃで制御したり、検知センサー６ｅを設けてフィラメントの解糸張力を検知した後、検知した解糸張力をコントローラ６ｆで予め入力した解糸張力と比較して補正値を算出し、算出した補正値をブレーキ６ｃに伝達することを含む方式で作動する。
【００３７】
センサー６ｅにより検知した解糸張力が予め入力した解糸張力より高い場合、ブレーキ６ｃの制動レベルは低くなり、クリール１に固定されて解糸張力により回転するボビン２が自由に回転できるようになる。したがって、ボビン２に巻き取られたフィラメントはより一層早く解糸され、それによって解糸張力は減少するようになる。
【００３８】
反対に、解糸張力が予め入力した解糸張力より低い場合、ブレーキ６ｃの制動レベルが高まって、クリール１に固定されて解糸張力により回転するボビン２の回転を阻止するようになる。したがって、ボビン２に巻き取られたフィラメントはより一層ゆっくり解糸され、それによって解糸張力が増加するようになる。
【００３９】
本発明によれば、パウダーブレーキとは解糸されるフィラメントの解糸張力測定器と、解糸張力により回転するクリールの回転速度を制御するブレーキを含み、全て電気力により作動される。そのような電気式ブレーキはパウダーを母体にする摩擦クラッチ方式の解糸張力調節機を意味する。
【００４０】
パウダーブレーキは例えば、図４に示すように、パウダーブレーキ６ｃに付着されたセンサー６ｅでフィラメントの解糸張力を検知した後、検知した解糸張力によってパウダーブレーキ６ｃがクリールに固定されたボビンの解糸張力による回転速度を制御することを含む方式で動作する。
【００４１】
センサー６ｅにより検知した解糸張力が非常に高い場合、パウダーブレーキ６ｃがクリール１を制動しない状態を維持するため、クリール１に固定されて解糸張力により回転するボビン２が自由に回転できるようになる。したがって、ボビン２に巻き取られたフィラメントはより早く解糸され、それによって解糸張力は減少するようになる。
【００４２】
反対に、センサー６ｅにより検知した解糸張力が非常に低い場合、パウダーブレーキ６ｃがクリール１を瞬間的に制動するため、クリール１に固定されて解糸張力により回転するボビン２の回転を阻止するようになる。したがって、ボビン２に巻き取られたフィラメントはより一層ゆっくり解糸され、それによって解糸張力が増加するようになる。
【００４３】
それぞれの駆動ローラー３ａ、３ｂ、３ｃはフィラメントの長さ測定器と、円滑に始動と停止を行うことができるシステムを備えることが好ましい。
【００４４】
フィラメントは例えば、全芳香族ポリアミドフィラメントである。
【００４５】
本発明に係るフィラメントの合糸方法は、それぞれのクリール１にフィラメント合糸物を構成する各フィラメントの解糸張力を均一に制御する解糸張力調節機６を設けることによって、複数本のフィラメントを均一な解糸張力で解糸させ、巻取装置で無撚状態でこれらのフィラメントを合糸し、巻き取ってフィラメント合糸物を製造できる。
【００４６】
製造したフィラメント合糸物を光ファイバーのカバーリングなどのような後工程のために解糸し、これを構成するフィラメントの一部が張力偏差によって部分的に垂れ下がる現象が生じず、無撚によりモジュラスが高い。また、光ファイバーのカバーリング時、表面積が広くなる効果が得られる。
【００４７】
本発明に係る他のフィラメントの合糸方法は、図５に示すようにフィラメントが巻き取られているボビン２が固定された複数のクリール１からなるクリール部からフィラメントを解糸及び合糸した後、これらのフィラメントをワインダ５に巻き取ってフィラメントを合糸する。この方法はそれぞれのクリール１に装着されてクリール自体の駆動及び回転速度を制御する制御機７を利用して、それぞれのクリール１が自体動力により回転軸を中心に回転しながら回転速度を調節することによって、フィラメントの解糸張力を一定に維持できる。
【００４８】
前述の合糸方法で利用したそれぞれのクリール１は解糸張力により受動的に回転することでなく、自体動力により回転軸を中心に能動的に回転する。解糸張力が非常に高いとクリールの回転速度を速く調節し、解糸張力が非常に低いとクリールの回転速度をゆっくり調節する。
【００４９】
図５は本発明によってそれぞれのクリール１にクリール駆動及び回転速度制御機７を設けてフィラメントを合糸する工程を示す概略図である。
【００５０】
クリール１とワインダ５との間に駆動ローラー３ａ、３ｂ、３ｃを設け、駆動ローラー３ａ、３ｂ、３ｃと巻取ローラー５との間にはガイドローラー４ａ、４ｂを設けることが好ましい。
【００５１】
駆動ローラー３ａ、３ｂ、３ｃはフィラメントの長さ測定器と、円滑に始動と停止を行うことができるシステムを備えることが好ましい。
【００５２】
クリール１及びワインダ５はそれぞれ、張力調節用ガイドを備えることが好ましい。
【００５３】
フィラメントは全芳香族ポリアミドフィラメントである。
【００５４】
図５に示したフィラメントの合糸方法はそれぞれのクリール１からフィラメントが解糸張力により解糸されるのではなく、クリール１それぞれの自体駆動により解糸されるドライビングペイオフ（ｄｒｉｖｉｎｇ  ｐａｙ  ｏｆｆ）方式で解糸されるため、複数本のフィラメントを均一な解糸張力で解糸させ、無撚状態でこれらのフィラメントを合糸し、巻き取ってフィラメント合糸物を製造できる。
【００５５】
それによって、フィラメントの合糸方法で製造したフィラメント合糸物を光ファイバーのカバーリングなどのような後工程のために解糸した際に、これを構成するフィラメントの一部が張力偏差によって部分的に垂れ下がる現象が生じず、無撚によりモジュラスが高く、光ファイバーのカバーリング時表面積が広くなる効果が得られる。
【００５６】
本発明によって前述した合糸方法の一つによって製造したフィラメント合糸物はフィラメントが無撚状態で合糸されており、フィラメント合糸物の単位長さ当たり、これを構成するフィラメントの重量標準偏差が０．０００１〜０．０１であることを特徴とする。
【００５７】
また、本発明に係るフィラメント合糸物は、フィラメント合糸物をデニール当たり０．０５ｇの荷重下で５００ｃｍに切断する時、フィラメント合糸物を構成するフィラメントの長さ誤差範囲が±１０ｍｍ、より好ましくは±２ｍｍであることを特徴とする。
【００５８】
単位長さ当たり重量標準偏差及び長さ誤差範囲がそれぞれ前述した範囲を超過する場合には、光ファイバーのカバーリング工程で本発明のフィラメント合糸物を解糸した際に、合糸したフィラメントの一部が張力偏差により増えて垂れ下がる現象が発生する。
【００５９】
張力が不均一な状態で解糸したり巻き取る場合、合糸されるフィラメントの相互間に長さの偏差が発生する。このように合糸されたフィラメントを利用して光ケーブルの配線作業を行う場合、横巻取機の内部で回転しながらフィラメント合糸物が解糸される時、各種ガイドを通過しながらフィラメント合糸物が糸切れしたり解糸される隣接したフィラメントとの干渉により、使用する機械に大きい負荷を加える恐れがある。また、たとえ糸切れしなくても、配線のコーティングの前にフィラメントの合糸面が不均一になって何本かがフィラメントの表面上にループ形態で突出することによって、コーティング工程の間に外観に深刻な不均一を招く恐れがある。
【００６０】
また、糸切れする場合に、フィラメント合糸物に対して１本または複数本が抜けた状態で配線作業が行われる恐れがあり、完成品として製造した光ケーブルの支持力、すなわち弾性率が低下するという深刻な問題が発生する恐れがある。
【００６１】
一方、均一な解糸張力及びワインディングにより合糸し、巻き取って得たフィラメント合糸物は、合糸したフィラメントの光ケーブル配線作業時の作業性、光ケーブルの物性、コーティングの均一性などの要求条件を満足できる程度の優れた特性を得ることができる。
【００６２】
フィラメントは単繊度が１．０〜２．５デニールであるモノフィラメント５００〜１，５００本で構成される全芳香族ポリアミドフィラメントが好ましい。
【００６３】
フィラメント合糸物の総繊度は１，４００〜１５，０００デニールで、フィラメント合糸物内のフィラメントの数は１，０００〜１０，０００本であることが好ましい。
【００６４】
フィラメント合糸物内のフィラメントの単繊度は１．０〜２．５デニールであることが好ましい。
【００６５】
本発明によれば、フィラメント合糸物を構成するフィラメントの単位長さ当たり重量標準偏差は下記のような方法で測定した。
【００６６】
試料（すなわち、フィラメント合糸物）に垂直方向にデニール当たり０．０５ｇの錘を吊るして試料をまっすぐに伸ばした後、試料を９０ｃｍの長さに切断した。
【００６７】
次に、切断した試料から試料を構成するそれぞれのフィラメントを分離した。続いて、各フィラメントの重さを電子秤で測定し、測定したフィラメントの重さを利用してフィラメント間の重量標準偏差を求めた。
【００６８】
次に、前述のような測定作業を５回繰り返し、その結果から標準偏差の平均値を計算した後、これをフィラメント合糸物の単位長さ当たり重さの標準偏差とした。
【００６９】
また、本発明によれば、フィラメント合糸物を構成するフィラメントの長さ誤差範囲を下記のような方法で測定した。
【００７０】
試料（すなわち、フィラメント合糸物）に垂直方向にデニール当たり０．０５ｇの錘を吊るして試料をまっすぐに伸ばした後、試料を５００ｃｍの長さに切断した。
【００７１】
次に、切断した試料から試料を構成するそれぞれのフィラメントを分離した。
【００７２】
続いて、分離したそれぞれのフィラメントに垂直方向にデニール当たり０．０５ｇの錘を吊るしてまっすぐに伸ばした後、フィラメントの長さをそれぞれ測定した。
【００７３】
前述のような測定作業を５回繰り返し、その結果からフィラメントの長さ誤差範囲を求めた。
【実施例】
【００７４】
以下、添付図面を参照して行う以下の実施例及び比較例を通じて本発明をより詳細に説明する。
【００７５】
しかし、これらの例は本発明の好ましい実施形態として示すように意図したもので、本発明の範囲を限定するものではない。
【００７６】
（実施例１）
図３に示すように、３個の駆動ローラー３ａ、３ｂ、３ｃを使用して単繊度が１．５デニールであるモノフィラメント１，０００本で構成した全芳香族ポリアミドフィラメントがそれぞれ巻き取られたボビン２が固定された５個のクリール１から全芳香族ポリアミドフィラメントを解糸及び合糸した後、これらのフィラメントをワインダ５に巻き取って総繊度が７，５００デニールであり、フィラメント数が５，０００本である全芳香族ポリアミドフィラメント合糸物を製造した。
【００７７】
この時、クリール１は全芳香族ポリアミドフィラメントの解糸張力により回転軸を中心に回転するようにし、それぞれのクリール１には図３に示すように機械式解糸張力調節機６を設けた。
【００７８】
製造した全芳香族ポリアミドフィラメント合糸物の各種物性を前述した方法で評価し、その結果を表１に示した。
【００７９】
（実施例２）
図４に示すように、３個の駆動ローラー３ａ、３ｂ、３ｃを使用して単繊度が１．４５デニールであるモノフィラメント１，０００本で構成した全芳香族ポリアミドフィラメントがそれぞれ巻き取られたボビン２が固定された３個のクリール１から全芳香族ポリアミドフィラメントを解糸及び合糸した後、これらのフィラメントをワインダ５に巻き取って総繊度が４，３５０デニールであり、フィラメント数が３，０００本である全芳香族ポリアミドフィラメント合糸物を製造した。
【００８０】
この時、クリール１は全芳香族ポリアミドフィラメントの解糸張力により回転軸を中心に回転するようにし、それぞれのクリール１には図４のように電気式解糸張力調節機６を設けた。
【００８１】
製造した全芳香族ポリアミドフィラメント合糸物の各種物性を前述した方法で評価し、その結果を表１に示した。
【００８２】
（実施例３）
図５に示すように、単繊度が１．５デニールであるモノフィラメント１，０００本で構成した全芳香族ポリアミドフィラメントがそれぞれ巻き取られたボビン２が固定された１０個のクリール１から全芳香族ポリアミドフィラメントを解糸及び合糸した後、これらのフィラメントをワインダ５に巻き取って総繊度が１５，０００デニールであり、フィラメント数が１０，０００本である全芳香族ポリアミドフィラメント合糸物を製造した。
【００８３】
この時、それぞれのクリール１には、図５に示すようにクリール自体駆動及び回転速度制御機７を設け、それぞれのクリール１が自体動力により回転軸を中心に回転しながら回転速度を調節してフィラメントの解糸張力を一定に維持するようにした。
【００８４】
製造した全芳香族ポリアミドフィラメント合糸物の各種物性を前述した方法で評価し、その結果を表１に示した。
【００８５】
（比較例１）
図１に示すように、３個の駆動ローラー３ａ、３ｂ、３ｃを使用して単繊度が１．５デニールであるモノフィラメント１，０００本で構成した全芳香族ポリアミドフィラメントがそれぞれ巻き取られたボビン２が固定された５個のクリール１から全芳香族ポリアミドフィラメントを解糸及び合糸した後、これらのフィラメントをワインダ５に巻き取って総繊度が７，５００デニールであり、フィラメント数が５，０００本である全芳香族ポリアミドフィラメント合糸物を製造した。
【００８６】
この時、クリール１は全芳香族ポリアミドフィラメントの解糸張力により回転軸を中心に回転するようにし、それぞれのクリール１には、図１に示すように、解糸張力調節機６を設けなかった。
【００８７】
製造した全芳香族ポリアミドフィラメント合糸物の各種物性を前述した方法で評価し、その結果を表１に示した。
物性評価結果
【００８８】
【表１】
2010526942.tif 000003
【産業上の利用可能性】
【００８９】
前述したように、本発明に係るフィラメントの合糸方法は光ケーブルの製造時、光ファイバーをカバーリングする全芳香族ポリアミドフィラメント合糸物を製造するのに有用である。
【００９０】
また、本発明のフィラメント合糸物は光ケーブルの製造時、光ファイバーをカバーリングする素材として有用である。従って、本発明の産業利用性はきわめて高いものといえる。
【００９１】
一方、本明細書内で本発明をいくつかの好ましい実施形態によって記述したが、当業者ならば、添付の特許請求の範囲に開示した本発明の範疇及び思想から外れずに、多くの変形及び修正がなされ得ることがわかるはずである。
【符号の説明】
【００９２】
１  クリール
２  合成繊維のボビン
３ａ、３ｂ、３ｃ  駆動ローラー
４ａ、４ｂ  ガイドローラー
５  ワインダ
６  解糸張力調節機
６ａ  レバー型解糸張力検知装置
６ｂ  ベルト型解糸張力伝達機
６ｃ  ブレーキ
６ｄ  スプロケット
６ｅ  解糸張力検知センサー
６ｆ  コントローラ
７  クリール自体駆動及び回転速度制御機
【図１】
2010526942.tif 000004
【図２】
2010526942.tif 000005
【図３】
2010526942.tif 000006
【図４】
2010526942.tif 000007
【図５】
2010526942.tif 000008
【国際調査報告】
2010526942.tif 000009
2010526942.tif 000010
2010526942.tif 000011